【手続補正書】
【提出日】平成28年3月2日(2016.3.2)
【手続補正１】
【補正対象書類名】明細書
【補正対象項目名】００５８
【補正方法】変更
【補正の内容】
【００５８】
実施例１〜２０
完全セルの高温性能
表２に示されたアノード、カソード、および非水性電解質を備える完全セルが、Ｔ８０が達せられるまで表２に示されたレートにおいて５５℃で１．９〜３．４Ｖの間でサイクルにかけられた。また、Ｔ８０が達せられるサイクル数も表２に示される。表２のサイクル数を表１のサイクル数（比較例）と比較することによって見ることができるように、ホスフェート添加剤の添加と安定化されたマンガンカソードの使用によって、より高いサイクル数がもたらされた。
【表３】
2015522915.tif 000001
【手続補正２】
【補正対象書類名】明細書
【補正対象項目名】００５９
【補正方法】変更
【補正の内容】
【００５９】
以上、本発明を要約すると下記のとおりである。
１．ａ）安定化されたマンガンカソードと、
ｂ）アノードと、
ｃ）前記アノードと前記カソードとの間の多孔性セパレーターと、
ｄ）前記アノードと前記カソードとの間にイオン伝導経路を提供する非水性電解質組成物であって、
前記電解質が、
（ｉ）溶媒混合物であって、
（Ａ）約１０質量％〜約４０質量％のエチレンカーボネートと、
（Ｂ）約２０質量％〜約８０質量％の少なくとも１つの補助溶媒と、
（Ｃ）約０．２質量％〜約１０質量％の少なくとも１つのホスフェート添加剤であって、式：
【化３】
2015522915.tif 000002
［式中、Ｒ１、Ｒ２、およびＲ３が各々独立に、直鎖または分岐Ｃ１〜Ｃ１０アルキルまたはフルオロアルキル、Ｃ３〜Ｃ１０環状アルキル、Ｃ２〜Ｃ１０エーテル、水素の少なくとも１個がフッ素で置換されるＣ２〜Ｃ１０エーテルであり、Ｒ１およびＲ２、Ｒ２およびＲ３、またはＲ１およびＲ３が接合して環を形成してもよい］
によって表わされる少なくとも１つのホスフェート添加剤とを含む溶媒混合物と、
（ｉｉ）少なくとも１つの電解質塩と
を含む非水性電解質組成物と
を含む、リチウムイオンバッテリ。
２．前記補助溶媒が、式：Ｒ４−ＣＯＯ−Ｒ５（式中、Ｒ４およびＲ５が独立にアルキル基を表わし、Ｒ４およびＲ５中の炭素原子の合計が２〜７であり、Ｒ４および／またはＲ５中の少なくとも２個の水素がフッ素によって置換され、Ｒ４もＲ５もどちらもＦＣＨ２またはＦＣＨ基を含有しない）によって表わされるフッ素含有カルボン酸エステルである、上記１に記載のリチウムイオンバッテリ。
３．前記フッ素含有カルボン酸エステルが、ＣＨ３−ＣＯＯ−ＣＨ２ＣＦ２Ｈ、ＣＨ３ＣＨ２−ＣＯＯ−ＣＨ２ＣＦ２Ｈ、Ｆ２ＣＨＣＨ２−ＣＯＯ−ＣＨ３、Ｆ２ＣＨＣＨ２−ＣＯＯ−ＣＨ２ＣＨ３、ＣＨ３−ＣＯＯ−ＣＨ２ＣＨ２ＣＦ２Ｈ、
ＣＨ３ＣＨ２−ＣＯＯ−ＣＨ２ＣＨ２ＣＦ２Ｈ、およびＦ２ＣＨＣＨ２ＣＨ２−ＣＯＯ−ＣＨ２ＣＨ３からなる群から選択される、上記２に記載のリチウムイオンバッテリ。
４．前記電解質組成物が、約０．５質量％〜約２質量％の濃度の４−フルオロエチレンカーボネートをさらに含む、上記１に記載のリチウムイオンバッテリ。
５．前記溶媒混合物が約３０：７０の質量比のエチレンカーボネートとＣＨ３−ＣＯＯ−ＣＨ２ＣＦ２Ｈ、またはＣＨ３ＣＨ２−ＣＯＯ−ＣＨ２ＣＦ２Ｈと、約１質量％の前記ホスフェート添加剤とを含む、上記１に記載のリチウムイオンバッテリ。
６．前記補助溶媒が、エチルメチルカーボネート、ジメチルカーボネート、ジエチルカー
ボネート、およびプロピレンカーボネートからなる群から選択される、上記１に記載のリチウムイオンバッテリ。
７．前記ホスフェート添加剤が、トリス（１，１，１，３，３，３−ヘキサフルオロプロパン−２イル）ホスフェート、トリス（２，２，２−トリフルオロエチル）ホスフェート、トリ（２，２，３，３，３−ペンタフルオロプロピル）ホスフェート、トリス（２，２，３，３−テトラフルオロプロピル）ホスフェート、トリエチルホスフェート、トリメチルホスフェート、トリプロピルホスフェート、トリフェニルホスフェート、トリイソプロピルホスフェート、トリス（２，２，３，３，４，４，５，５，６，６−デカフルオロヘキシル）ホスフェート、およびトリス（２，２−ジフルオロエチル）ホスフェートからなる群から選択される、上記１に記載のリチウムイオンバッテリ。
８．前記アノードがチタン酸リチウムまたは黒鉛である、上記１に記載のリチウムイオンバッテリ。
９．前記安定化されたマンガンカソードが、スピネル構造を有するリチウム含有マンガン複合酸化物を活物質として含み、前記リチウム含有マンガン複合酸化物が、式：
ＬｉｘＮｉｙＭｚＭｎ２−ｙ−ｚＯ４−ｄ
［式中ｘが０．０３〜１．０であり、ｘが、充電および放電の間にリチウムイオンおよび電子の放出および取り込みに従って変化し、ｙが０．３〜０．６であり、ＭがＣｒ、Ｆｅ、Ｃｏ、Ｌｉ、Ａｌ、Ｇａ、Ｎｂ、Ｍｏ、Ｔｉ、Ｚｒ、Ｍｇ、Ｚｎ、Ｖ、およびＣｕの１つまたは複数を含み、ｚが０．０１〜０．１８であり、ｄが０〜０．３である］によって表わされる、上記１に記載のリチウムイオンバッテリ。
１０．ｙが０．３８〜０．４８であり、ｚが０．０３〜０．１２であり、ｄが０〜０．１である、上記９に記載のリチウムイオンバッテリ。
１１．ＭがＬｉ、Ｃｒ、Ｆｅ、Ｃｏ、およびＧａの１つまたは複数である、上記９に記載のリチウムイオンバッテリ。
１２．上記１に記載のリチウムイオンバッテリを含む電子デバイス。
１３．ａ）安定化されたマンガンカソードと、
ｂ）アノードと、
ｃ）前記アノードと前記カソードとの間の多孔性セパレーターと、
ｄ）前記アノードと前記カソードとの間にイオン伝導経路を提供する非水性電解質組成物であって、
前記電解質が、
（ｉ）溶媒混合物であって、
（Ａ）エチレンカーボネートと、
（Ｂ）少なくとも１つの補助溶媒と、
（Ｃ）式：
【化４】
2015522915.tif 000003
［式中、Ｒ１、Ｒ２、およびＲ３が各々独立に、直鎖または分岐Ｃ１〜Ｃ１０アルキルまたはフルオロアルキル、Ｃ３〜Ｃ１０環状アルキル、Ｃ２〜Ｃ１０エーテル、水素の少なくとも１個がフッ素で置換されるＣ２〜Ｃ１０エーテルであり、Ｒ１およびＲ２、Ｒ２およびＲ３、またはＲ１およびＲ３が接合して環を形成してもよい］
によって表わされる少なくとも１つのホスフェート添加剤とを含む溶媒混合物と、
（ｉｉ）少なくとも１つの電解質塩と
を含む非水性電解質組成物と
を含む、リチウムイオンバッテリ。
【手続補正３】
【補正対象書類名】特許請求の範囲
【補正対象項目名】全文
【補正方法】変更
【補正の内容】
【特許請求の範囲】
【請求項１】
ａ）安定化されたマンガンカソードと、
ｂ）アノードと、
ｃ）前記アノードと前記カソードとの間の多孔性セパレーターと、
ｄ）前記アノードと前記カソードとの間にイオン伝導経路を提供する非水性電解質組成物であって、
前記電解質が、
（ｉ）溶媒混合物であって、
（Ａ）約１０質量％〜約４０質量％のエチレンカーボネートと、
（Ｂ）約２０質量％〜約８０質量％の少なくとも１つの補助溶媒と、
（Ｃ）約０．２質量％〜約１０質量％の少なくとも１つのホスフェート添加剤であって、式：
【化１】
2015522915.tif 000004
［式中、Ｒ１、Ｒ２、およびＲ３が各々独立に、直鎖または分岐Ｃ１〜Ｃ１０アルキルまたはフルオロアルキル、Ｃ３〜Ｃ１０環状アルキル、Ｃ２〜Ｃ１０エーテル、水素の少なくとも１個がフッ素で置換されるＣ２〜Ｃ１０エーテルであり、Ｒ１およびＲ２、Ｒ２およびＲ３、またはＲ１およびＲ３が接合して環を形成してもよい］
によって表わされる少なくとも１つのホスフェート添加剤とを含む溶媒混合物と、
（ｉｉ）少なくとも１つの電解質塩と
を含む非水性電解質組成物と
を含む、リチウムイオンバッテリ。
【請求項２】
請求項１に記載のリチウムイオンバッテリを含む電子デバイス。
【請求項３】
ａ）安定化されたマンガンカソードと、
ｂ）アノードと、
ｃ）前記アノードと前記カソードとの間の多孔性セパレーターと、
ｄ）前記アノードと前記カソードとの間にイオン伝導経路を提供する非水性電解質組成物であって、
前記電解質が、
（ｉ）溶媒混合物であって、
（Ａ）エチレンカーボネートと、
（Ｂ）少なくとも１つの補助溶媒と、
（Ｃ）式：
【化２】
2015522915.tif 000005
［式中、Ｒ１、Ｒ２、およびＲ３が各々独立に、直鎖または分岐Ｃ１〜Ｃ１０アルキルまたはフルオロアルキル、Ｃ３〜Ｃ１０環状アルキル、Ｃ２〜Ｃ１０エーテル、水素の少なくとも１個がフッ素で置換されるＣ２〜Ｃ１０エーテルであり、Ｒ１およびＲ２、Ｒ２およびＲ３、またはＲ１およびＲ３が接合して環を形成してもよい］
によって表わされる少なくとも１つのホスフェート添加剤とを含む溶媒混合物と、
（ｉｉ）少なくとも１つの電解質塩と
を含む非水性電解質組成物と
を含む、リチウムイオンバッテリ。